(57)【特許請求の範囲】
【請求項１】
(1) 重量平均分子量が１×106〜15×106の超高分子量ポリエチレン(A1)と、(2) 重量平均分子量が１×104以上５×105未満で、重量平均分子量／数平均分子量が６以上10未満で、かつ直鎖状の高密度ポリエチレン(A2)と、(3) ポリプロピレンとの混合物からなり、前記超高分子量ポリエチレン(A1)及び前記高密度ポリエチレン(A2)の合計を100重量％として、前記超高分子量ポリエチレン(A1)の含有量が10〜50重量％であり、前記超高分子量ポリエチレン(A1)、前記高密度ポリエチレン(A2)及び前記ポリプロピレンの合計を100重量％として、前記ポリプロピレンの含有量が３〜50重量％であり、圧力30kPa・温度100℃で60秒間プレスした後の透気度値（JIS P8117）が、プレス前の透気度値（JIS P8117）を100％として400％以下であることを特徴とするポリオレフィン微多孔膜。
【請求項２】
(1) 重量平均分子量が１×106〜15×106の超高分子量ポリエチレン(A1)と、(2) 重量平均分子量が１×104以上５×105未満で、重量平均分子量／数平均分子量が６以上10未満で、かつ直鎖状の高密度ポリエチレン(A2)と、(3) ポリプロピレンと、(4)(a) 分岐状低密度ポリエチレン、直鎖状低密度ポリエチレン及びシングルサイト触媒を用いて製造されたエチレン-α-オレフィン共重合体からなる群から選ばれた少なくとも一種の低密度ポリエチレン、又は(b) 分子量１×103〜４×103の低分子量ポリエチレンとの混合物からなり、前記超高分子量ポリエチレン(A1)及び前記高密度ポリエチレン(A2)の合計を100重量％として、前記超高分子量ポリエチレン(A1)の含有量が10〜50重量％であり、前記超高分子量ポリエチレン(A1)、前記高密度ポリエチレン(A2)、前記ポリプロピレン、前記低密度ポリエチレン及び前記低分子量ポリエチレンの合計を100重量％として、前記ポリプロピレン、前記低密度ポリエチレン及び前記低分子量ポリエチレンの合計含有量が３〜50重量％であり、圧力30kPa・温度100℃で60秒間プレスした後の透気度値（JIS P8117）が、プレス前の透気度値（JIS P8117）を100％として400％以下であることを特徴とするポリオレフィン微多孔膜。
【請求項３】
請求項１又は２に記載のポリオレフィン微多孔膜において、前記ポリプロピレンの重量平均分子量が１×104以上5×105未満で、重量平均分子量／数平均分子量が１以上10未満であることを特徴とするポリオレフィン微多孔膜。
【発明の詳細な説明】
【０００１】
【発明の属する技術分野】
本発明は、ポリオレフィン微多孔膜及びその製造方法に関し、透気度、空孔率、微細な孔径、圧縮特性、機械的強度、寸法安定性、シャットダウン特性、及びメルトダウン特性のバランスに優れたポリオレフィン微多孔膜及びその製造方法に関する。
【０００２】
【従来の技術及び発明が解決しようとする課題】
ポリオレフィン微多孔膜は、電池セパレーター、電解コンデンサー用隔膜、各種フィルター、透湿防水衣料、逆浸透濾過膜、限外濾過膜及び精密濾過膜等の各種用途に用いられている。
【０００３】
ポリオレフィン微多孔膜を電池セパレーター、特にリチウムイオン電池用セパレーターとして用いる場合、その性能は電池特性、電池生産性、及び電池安全性に深く関わっている。
【０００４】
電池特性については、低温域での放電特性改善、高出力化等が望まれており、そのためセパレーターには高透過性化が求められる。また、サイクル特性、高温保存性等電池の寿命に関する特性向上も望まれている。
【０００５】
電池生産性については、電池の組み立て工程の効率化、電極上に混入した不純物の圧迫によって発生する内部微少短絡防止等が望まれており、そのためセパレーターには高い機械的強度が求められる。
【０００６】
ポリオレフィン微多孔膜を電池セパレーター例えばリチウム電池セパレーター等に用いる場合は、その安全性が最も重要視される。電池セパレーターは高充電時や過熱保存試験時等に、電池内部の温度が上昇した時に発火等の事故を防止するためにセパレーターが溶融して孔を目詰まりさせ電流を遮断する機能（シャットダウン機能）を有することが必要であり、この温度（シャットダウン温度）は低い方が好ましい。また、シャットダウンによる電池反応停止直後も瞬間的には電池内部の温度は上がり続けるため、セパレーターは高温で形状を維持し、電極ショートを防止する必要がある。すなわち、ポリオレフィン微多孔膜の破膜温度（メルトダウン温度）は高い方が好ましい。従って、低シャットダウン温度・高メルトダウン温度であると共にシャットダウン温度とメルトダウン温度の温度幅が大きいことが望まれる。
【０００７】
このようにリチウムイオン電池用セパレーターには優れた透過性、機械的特性、寸法安定性、シャットダウン特性、メルトダウン特性等が要求されるため、本発明者らは、ポリオレフィン微多孔膜及びその製造方法について様々な提案を行ってきた。
【０００８】
例えば、高強度及び高弾性のポリオレフィン微多孔膜として、超高分子量ポリオレフィンを含有し、（重量平均分子量／数平均分子量）の値が特定の範囲内にある組成物を用いることにより製造する方法を提案した（特開平3-64334号）。
【０００９】
また、高透過性を有するポリオレフィン微多孔膜として、超高分子量成分を含有し、（重量平均分子量／数平均分子量）の値が特定の範囲内にあるポリオレフィンに造核剤を配合してなる組成物を用いることにより製造する方法を提案した（特開平5-222236号、特開平5-222237号及び特開平8-12799号）。
【００１０】
さらに低シャットダウン温度と高メルトダウン温度を有するとともにシャットダウン温度とメルトダウン温度の温度幅が大きく、透過性及び機械的強度に優れたポリオレフィン微多孔膜を製造する方法として、(イ) 超高分子量ポリエチレン又はその組成物に低分子量ポリエチレンを加えるとともに特定のポリプロピレンを加えた組成物を用いる方法（特開平10-298325号）、及び(ロ) 超高分子量ポリエチレンを含む組成物に更に特定の融点を有するシングルサイト触媒を用いて製造された実質的に直鎖状のエチレン-α-オレフィン共重合体を添加した組成物を用いる方法（特開平11-269289号）を提案した。
【００１１】
しかしながら、現在上述のような個々の物性（透過性、機械的特性、寸法安定性、シャットダウン特性、メルトダウン特性等）を一層向上させつつ、かつ各物性のバランスに優れたポリオレフィン微多孔膜が望まれている。
【００１２】
例えば、最近電池特性についてはサイクル特性、高温保存性等電池の寿命に関わる特性が重視される傾向にある。そこで、電池寿命向上のために望まれる機械的特性としては、従来から評価されてきた引張破断強度・伸度、突刺し強度だけでなく圧縮特性にも優れていることが好ましい。さらに、デンドライト成長に伴う微少短絡による電圧降下の抑制も図る必要があり、この観点からは微細な貫通孔径を有することが好ましい。
【００１３】
しかし、これまでに電池セパレーター用ポリオレフィン微多孔膜の圧縮特性向上に着目した検討がなされた例はない。また、貫通孔径が微細な場合には一般的に優れた機械的強度及び寸法安定性が得られる一方、透過性が充分とは言えなかった。
【００１４】
従って、本発明の目的は、上記従来技術の欠点を解消し、透気度、空孔率、微細な孔径、圧縮特性、機械的強度、寸法安定性、シャットダウン特性、及びメルトダウン特性のバランスに優れたポリオレフィン微多孔膜及びその製造方法を提供することである。
【００１５】
【課題を解決するための手段】
上記課題に鑑み鋭意研究の結果、本発明者らは、重量平均分子量が１×106〜15×106の超高分子量ポリエチレン(A1)と、重量平均分子量が１×104以上5×105未満で、重量平均分子量／数平均分子量が６以上10未満で、かつ直鎖状の高密度ポリエチレン(A2)と、ポリプロピレンとを必須成分として含むポリオレフィン微多孔膜は、透気度、空孔率、微細な孔径、圧縮特性、機械的強度、寸法安定性、シャットダウン特性、及びメルトダウン特性のバランスに優れており、特に圧縮特性及びメルトダウン特性に優れていることを見出し、本発明に想到した。
【００１６】
すなわち、本発明の第一のポリオレフィン微多孔膜は、重量平均分子量が１×106〜15×106の超高分子量ポリエチレン(A1)と、重量平均分子量が１×104以上5×105未満で、重量平均分子量／数平均分子量（以下、Mw／Mnと記載する）が６以上10未満で、かつ直鎖状の高密度ポリエチレン(A2)と、ポリプロピレンとの混合物からなり、前記超高分子量ポリエチレン(A1)及び前記高密度ポリエチレン(A2)の合計を100重量％として、前記超高分子量ポリエチレン(A1)の含有量が10〜50重量％であり、前記超高分子量ポリエチレン(A1)、前記高密度ポリエチレン(A2)及び前記ポリプロピレンの合計を100重量％として、前記ポリプロピレンの含有量が３〜50重量％であり、圧力30kPa・温度100℃で60秒間プレスした後の透気度値（JIS P8117）が、プレス前の透気度値（JIS P8117）を100％として400％以下であることを特徴とする。本発明の第二のポリオレフィン微多孔膜は、(1) 重量平均分子量が１×106〜15×106の超高分子量ポリエチレン(A1)と、(2) 重量平均分子量が１×104以上５×105未満で、重量平均分子量／数平均分子量が６以上10未満で、かつ直鎖状の高密度ポリエチレン(A2)と、(3) ポリプロピレンと、(4)(a) 分岐状低密度ポリエチレン、直鎖状低密度ポリエチレン及びシングルサイト触媒を用いて製造されたエチレン-α-オレフィン共重合体からなる群から選ばれた少なくとも一種の低密度ポリエチレン、又は(b) 分子量１×103〜４×103の低分子量ポリエチレンとの混合物からなり、前記超高分子量ポリエチレン(A1)及び前記高密度ポリエチレン(A2)の合計を100重量％として、前記超高分子量ポリエチレン(A1)の含有量が10〜50重量％であり、前記超高分子量ポリエチレン(A1)、前記高密度ポリエチレン(A2)、前記ポリプロピレン、前記低密度ポリエチレン及び前記低分子量ポリエチレンの合計を100重量％として、前記ポリプロピレン、前記低密度ポリエチレン及び前記低分子量ポリエチレンの合計含有量が３〜50重量％であり、圧力30kPa・温度100℃で60秒間プレスした後の透気度値（JIS P8117）が、プレス前の透気度値（JIS P8117）を100％として400％以下であることを特徴とする。
【００１７】
本発明のポリオレフィン微多孔膜は、下記条件(1)〜(5)を満たすことにより一層優れた特性を示す。
(1) 前記超高分子量ポリエチレン(A1)及び前記高密度ポリエチレン(A2)からなる組成物(A)の重量平均分子量／数平均分子量（以下、「Mw／Mn」と記載する）は5〜300であることが好ましい。
(2) 前記ポリプロピレンの重量平均分子量は１×104以上5×105未満が好ましい。
(3) 前記ポリプロピレンの重量平均分子量／数平均分子量は１以上10未満であるのが好ましい。
(4) 第一のポリオレフィン微多孔膜における前記ポリプロピレンの含有量は、前記超高分子量ポリエチレン(A1)、前記高密度ポリエチレン(A2)及び前記ポリプロピレンの合計を100重量％として、10〜30重量％であるのが好ましい。
(5) 第二のポリオレフィン微多孔膜における前記ポリプロピレン、前記低密度ポリエチレン及び前記低分子量ポリエチレンの合計含有量は、前記超高分子量ポリエチレン(A1)、前記高密度ポリエチレン(A2)、前記ポリプロピレン、前記低密度ポリエチレン及び前記低分子量ポリエチレンの合計を100重量％として、10〜30重量％であるのが好ましい。
【００１８】
本発明のポリオレフィン微多孔膜は、上記の超高分子量ポリエチレン(A1)、高密度ポリエチレン(A2)、及びポリプロピレンとを含む混合物と、溶剤とからなる溶液を溶融混練して押出し、冷却して得られたゲル状成形物を延伸する前及び／又は延伸した後に残存している前記溶剤を除去することにより製造することができる。係る製造方法においては、下記条件(6)〜(8)を満たすことにより一層優れた圧縮特性、機械的強度及び寸法安定性を示すポリエチレン微多孔膜が得られる。
(6) 溶剤除去は延伸後に行うことが好ましい。
(7) 溶剤除去後に乾燥し、得られた微多孔膜を熱処理することが好ましい。
(8) 熱処理時に、延伸、固定又は収縮のいずれかの中から一種選ばれた処理を行ってもよいし、又はこれらの処理を組み合せて行ってもよい。
【００１９】
本発明の好ましい実施態様によるポリオレフィン微多孔膜は、透気度が10〜2000秒/100cc、平均貫通孔径が0.01〜0.1μm、空孔率が25〜80％、突刺強度が3920mN/25μm以上、引張破断強度が50MPa以上好ましくは80MPa以上、引張破断伸度が50％以上、熱収縮率が13％以下好ましくは７％以下、シャットダウン温度が120〜140℃、メルトダウン温度が160〜190℃を満たし、更に圧力30kPa・温度100℃で60秒間プレスした後の透気度値（JIS P8117）が、プレス前の透気度値（JIS P8117）を100％として400％以下という圧縮特性を有することができる。
【００２０】
本発明のポリオレフィン微多孔膜は、電池用セパレーター及びフィルターとして好適に用いることができる。
【００２１】
【発明の実施の形態】
[1]ポリオレフィン組成物
(1) ポリオレフィン(A1)
本発明において用いられる重量平均分子量5×105以上のポリオレフィン(A1)は、重量平均分子量が１×106〜15×106のものが好ましい。重量平均分子量が5×105未満では微多孔膜の強度及びメルトダウン温度が充分に高くならず、好適な微多孔膜を得ることは困難である。また、重量平均分子量を15×106以下にすることにより、溶融押出を容易にすることができる。ポリオレフィン(A1)としては、超高分子量ポリエチレン又は超高分子量ポリプロピレンが好ましく、より好ましくは超高分子量ポリエチレンである。超高分子量ポリエチレンはエチレンのホモポリマーのみならず、他のα-オレフィンを少量含有する共重合体であってもよい。エチレン以外の他のα-オレフィンとしては、プロピレン、ブテン-1、ヘキセン-1、ペンテン-1、4-メチルペンテン-1、オクテン、酢酸ビニル、メタクリル酸メチル、スチレン等を挙げることができる。なお、当該他のα-オレフィンの共重合量は多過ぎると成形性、機械的強度、及び透過性の低下を招くので20モル％以下になるように注意する必要がある。
【００２２】
(2) ポリオレフィン(A2)
重量平均分子量１×104以上5×105未満のポリオレフィン(A2)は、そのMw／Mnが１以上10未満で且つ実質的に直鎖状のポリオレフィンである必要がある。これにより適度な透気度・空孔率及び微細な貫通孔径と共に優れた寸法安定性、機械的強度が得られ、特に圧縮特性向上が可能となる。
【００２３】
一方Mw／Mnが10以上のポリオレフィンを用いると、重量平均分子量が１×104以上5×105未満であっても機械的強度と透過性のバランスを保つことはできるが、更に改良が必要である上、圧縮特性が良好でないため、電池セパレーターとして使用した場合にサイクル特性が充分でなく、電池の性能低下が早い可能性が高い。
【００２４】
また、直鎖状でないポリオレフィンを用いると、突刺強度が低下しやすい。
【００２５】
ポリオレフィン(A2)としては直鎖状のポリエチレン又はポリプロピレン等のオレフィンホモポリマーが好ましい。ポリエチレンとしては、高密度ポリエチレン、低密度ポリエチレン、中密度ポリエチレン等が挙げられる。これらはエチレンホモポリマーである。直鎖状のオレフィンホモポリマーを用いることにより、機械的強度と透過性のバランスの向上に一層効果がある。なお、任意成分である他のα-オレフィンを少量含有する共重合体を用いてもよい。エチレン以外の他のα-オレフィンとしては、プロピレン、ブテン-1、ヘキセン-1、ペンテン-1、4-メチルペンテン-1、オクテン、酢酸ビニル、メタクリル酸メチル、スチレン等が好適である。
【００２６】
またポリプロピレンとしては、直鎖状のプロピレンホモポリマーが好ましいが、その他に、任意成分である他のα-オレフィンとプロピレンとのブロック共重合体又はランダム共重合体も使用することができる。他のα-オレフィンとしてはエチレン、ブテン-1、ヘキセン-1、ペンテン-1、4-メチルペンテン-1、オクテン、酢酸ビニル、メタクリル酸メチル、スチレン等を用いることができる。当該他のα-オレフィンとして好適なのはエチレンである。
【００２７】
ポリオレフィン(A2)として用いられる上述の直鎖状ポリエチレンは異なる種類のポリエチレン同士の混合物であってもよく、また上述の直鎖状ポリプロピレンは異なる種類のポリプロピレン同士の混合物であってもよい。また、各種ポリエチレンの中から少なくとも一種選ばれるポリエチレンと各種ポリプロピレンの中から少なくとも一種選ばれるポリプロピレンとの混合物であってもよい。
【００２８】
(3) 配合比
ポリオレフィン組成物(A)として最も好ましいのは、ポリオレフィン(A1)が重量平均分子量5×105以上の超高分子量ポリエチレンであり、ポリオレフィン(A2)が重量平均分子量１×104以上5×105未満かつMw／Mnが１以上10未満で直鎖状の高密度ポリエチレンである組成からなるポリエチレン組成物である。
【００２９】
上記ポリエチレン組成物中の超高分子量ポリエチレンの含有量は、ポリエチレン組成物全体を100重量％として１重量％以上であるのが好ましく、10〜50重量％であるのがより好ましい。50重量％を超えると、原料溶液の粘度が高くなり成形性が悪化する。超高分子量ポリエチレンを用いることにより、高温での溶融粘度を高めることができ、メルトダウン温度が向上する。
【００３０】
電池セパレーターに用いる場合、シャットダウン温度を低下させるために、重量平均分子量5×105以上の超高分子量ポリエチレンと重量平均分子量１×104以上5×105未満かつMw／Mnが１以上10未満の直鎖状の高密度ポリエチレンとからなる組成物に、他のポリオレフィンとして低密度ポリエチレン又は重量平均分子量１×103〜４×103の低分子量ポリエチレンを添加することが好ましい。低密度ポリエチレンとしては、直鎖状である必要はなく高圧法による分岐状低密度ポリエチレン（LDPE）、低圧法による直鎖状の低密度ポリエチレン（LLDPE）、シングルサイト触媒を用いたエチレン-α-オレフィン共重合体等が挙げられ、これらの中から少なくとも一種を選ぶことができ、これらを混合して用いることもできる。ここで使用される低密度ポリエチレン及び低分子量ポリエチレンは、必ずしもMw／Mnが１以上10未満である必要はない。また、LDPE及びLLDPEはホモポリマーでも、他のα-オレフィンとの共重合体であってもよい。当該他のα-オレフィン及び上記エチレン-α-オレフィン共重合体中のα-オレフィンとしては、プロピレン、ブテン-1、ヘキセン-1、ペンテン-1、4-メチルペンテン-1、オクテン、酢酸ビニル、メタクリル酸メチル、スチレンの中から少なくとも一種選ばれたものを用いることができる。これらα-オレフィンの共重合量が多いと、シャットダウン温度の低下効果は上がるが、一方成形性、機械的強度、及び透過性の低下を招くため、その共重合量を20モル％以下にすることが好ましい。
【００３１】
また、電池セパレーターに用いる場合、メルトダウン温度を向上させるために、前記重量平均分子量5×105以上の超高分子量ポリエチレンと重量平均分子量１×104以上5×105末満かつMw／Mnが１以上10未満の直鎖状の高密度ポリエチレンとからなる組成物にポリプロピレンを添加することが好ましい。このポリプロピレンはMw／Mnが１以上10未満であることが好ましいが、10以上であってもよい。なお、ポリプロピレンとしては、ホモポリマーの他に、プロピレン以外の他のα-オレフィンとのブロック共重合体又はランダム共重合体も使用することができる。他のα-オレフィンとしてはエチレン、ブテン-1、ヘキセン-1、ペンテン-1、4-メチルペンテン-1、オクテン、酢酸ビニル、メタクリル酸メチル、スチレン等を用いることができる。また、その重量平均分子量は、重量平均分子量１×104以上5×105未満であると延伸が容易になるため好ましい。
【００３２】
上記シャットダウン温度低下用の各種ポリエチレンの中から少なくとも一種選ばれるポリエチレン及び上記メルトダウン温度向上用の各種ポリプロピレンの中から少なくとも一種選ばれるポリプロピレンを両方共添加することも可能である。
【００３３】
上記シャットダウン温度低下用の各種ポリエチレンの中から少なくとも一種選ばれるポリエチレン、上記メルトダウン温度向上用の各種ポリプロピレンの中から少なくとも一種選ばれるポリプロピレン、又はこれらの混合物（以下、これらをまとめて「その他のポリエチレン及び／又はポリプロピレン」という）の含有量は、ポリエチレン組成物全体100重量％として３〜50重量％であるのが好ましく、５〜40重量％であるのがより好ましい。ポリエチレン組成物全体を100重量％とすると、重量平均分子量5×105以上の超高分子量ポリエチレン、重量平均分子量１×104以上5×105未満の直鎖状の高密度ポリエチレン、その他のポリエチレン及び／又はポリプロピレンはそれぞれ１〜94重量％、１〜94重量％、３〜50重量％であるのが好ましく、10〜50重量％、20〜80重量％、10〜30重量％であるのがより好ましい。その他のポリエチレン及び／又はポリプロピレンが３重量％未満ではシャットダウン温度低下又はメルトダウン温度向上の効果が充分でなく、50重量％を超えると製膜性や膜の透過性及び強度が低下する。
【００３４】
本発明におけるポリオレフィン組成物(A)の分子量分布Mw／Mnは、5〜300が好ましく、より好ましくは5〜100である。Mw／Mnが5未満では溶液粘度が高くなり過ぎて溶融押出性及び延伸性が悪化し、Mw／Mnが300を超えると低分子量成分が多くなり過ぎるために強度の低下を招く。Mw／Mnは５〜30の場合、透過性向上に特に効果がある。
【００３５】
[2] ポリオレフィン微多孔膜の製造方法
(1) ポリオレフィン組成物に溶剤を添加して溶融混練し、ポリオレフィン溶液を調製する工程
本発明の製造方法では、まずポリオレフィン(A1)とポリオレフィン(A2)を含むポリオレフィン組成物(A)に適当な溶剤を添加して溶融混練し、ポリオレフィン溶液を調製する。ポリオレフィン溶液には必要に応じて酸化防止剤、紫外線吸収剤、アンチブロッキング剤、顔料、染料、無機充填材等の各種添加剤を本発明の目的を損なわない範囲で添加することができる。
【００３６】
溶剤としては、ノナン、デカン、デカリン、パラキシレン、ウンデカン、ドデカン、流動パラフィン等の脂肪族又は環式の炭化水素、又は沸点がこれらに対応する鉱油留分等を用いることができる。溶媒含有量が安定なゲル状成形物を得るためには、流動パラフィンのような不揮発性の溶剤を用いるのが好ましい。
【００３７】
溶剤の粘度は25℃において30〜500cStであるのが好ましく、50〜200cStであるのがより好ましい。25℃における粘度が30cSt未満では、不均一なダイリップからの吐出を生じ、混練が困難であり、また500cStを超えると溶剤除去が困難となる。
【００３８】
溶融混練の方法は特に限定されないが、通常、押出機中で均一に混練することにより行う。この方法はポリオレフィンの高濃度溶液を調製するのに適する。溶融温度はポリオレフィンの融点＋30℃〜＋100℃が好ましく、通常160〜230℃であるのが好ましく、170〜200℃であるのがより好ましい。ここで、融点とはJIS K7121に基づき示差走査熱量測定（DSC）により求められる値を言う（以下同様）。溶剤は混練開始前に添加しても、混練中に押出機の途中から添加してもよいが、混練開始前に添加して予め溶液化するのが好ましい。溶融混練にあたってはポリオレフィンの酸化を防止するために酸化防止剤を添加するのが好ましい。
【００３９】
ポリオレフィン溶液中、ポリオレフィン組成物(A)と溶剤との配合割合は、両者の合計を100重量％として、ポリオレフィン組成物(A)が１〜50重量％が好ましく、より好ましくは20〜40重量％である。ポリオレフィン組成物(A)が１重量％未満では溶液粘度が低くなり、ゲル状成形物の自己支持性が低下し、ダイス出口でスウェルやネックインが大きくなり、成形が困難になる。一方、50重量％を超えると、ゲル状成形物の成形性が低下する。
【００４０】
(2) ポリオレフィン溶液をダイリップより押し出し、冷却してゲル状成形物を形成する工程
溶融混練したポリオレフィン溶液を直接に又は別の押出機を介して、又は一旦冷却してペレット化した後再度押出機を介して、ダイリップから押し出す。ダイリップとしては、通常長方形の口金形状をしたシート用ダイリップを用いるが、二重円筒状の中空状ダイリップ、インフレーションダイリップ等も用いることができる。シート用ダイリップの場合、ダイリップのギャップは通常0.1〜50mmであり、押し出し時には140〜250℃に加熱する。加熱溶液の押し出し速度は0.2〜15m/分であるのが好ましい。
【００４１】
このようにしてダイリップから押し出した加熱溶液を冷却することによりゲル状成形物を形成する。冷却は少なくともゲル化温度以下までは50℃/分以上の速度で行うのが好ましい。一般に冷却速度が遅いと得られるゲル状成形物の高次構造が粗くなり、それを形成する擬似細胞単位も大きなものとなるが、冷却速度が速いと密な細胞単位となる。冷却速度が50℃/分未満では結晶化度が上昇し、延伸に適したゲル状成形物となりにくい。冷却方法としては、冷風、冷却水、その他の冷却媒体に直接接触させる方法、冷媒で冷却したロールに接触させる方法等を用いることができる。
【００４２】
(3) ゲル状成形物を延伸・溶剤除去する工程
ゲル状成形物の延伸は、加熱後、通常のテンター法、ロール法、インフレーション法、圧延法もしくはこれらの方法の組合せによって所定の倍率で行う。延伸は一軸延伸でも二軸延伸でもよいが、二軸延伸が好ましい。また、二軸延伸の場合は、縦横同時延伸又は逐次延伸のいずれでもよいが、特に同時二軸延伸が好ましい。
【００４３】
延伸倍率はゲル状成形物の厚さによって異なるが、一軸延伸では２倍以上が好ましく、より好ましくは３〜30倍である。二軸延伸ではいずれの方向でも少なくとも２倍以上とし、面倍率で10倍以上が好ましく、より好ましくは15〜400倍である。面倍率が10倍未満では延伸が不十分で高弾性及び高強度のポリオレフィン微多孔膜が得られない。一方面倍率が400倍を超えると、延伸装置、延伸操作等の点で制約が生じる。
【００４４】
延伸温度はポリオレフィン組成物(A)の融点＋10℃以下とするのが好ましく、結晶分散温度から結晶融点未満の範囲とするのがより好ましい。延伸温度が融点＋10℃を超えると樹脂が溶融し、延伸による分子鎖の配向ができない。また延伸温度が結晶分散温度未満では樹脂の軟化が不十分で、延伸において破膜しやすく、高倍率の延伸ができない。本発明では、延伸温度を通常100〜140℃、好ましくは110〜120℃とする。ここで、結晶分散温度とはASTM D 4065に基づき動的粘弾性の温度特性測定により求められる値を言う（以下同様）。
【００４５】
溶剤除去は延伸前及び／又は延伸後に行うことができるが、延伸後に行うのが好ましく、易揮発性溶剤で洗浄することにより残存溶剤を抽出除去するのが好ましい。易揮発性溶剤としては、ペンタン、ヘキサン、ヘプタン等の炭化水素、塩化メチレン、四塩化炭素等の塩素化炭化水素、三フッ化エタン等のフッ化炭化水素、ジエチルエーテル、ジオキサン等のエーテル等が使用可能である。これらの溶剤は、ポリオレフィン組成物(A)の溶解に用いた溶媒に応じて適宜選択し、単独もしくは混合して用いる。
【００４６】
また溶剤除去には、沸点100℃以上かつ引火点０℃以上の非水系溶剤を用いることもできる。上記非水系溶剤は、難揮発性であるため環境への負荷が低く、乾燥工程において引火爆発する危険性が低いため使用上安全である。また、高沸点であるため凝縮しやすく、回収が容易となり、リサイクル利用し易い。
【００４７】
上記非水系溶剤としては、残存溶剤と相溶性を有し、ポリオレフィン組成物(A)とは相溶性を有しないものを使用することが好ましい。例えば、沸点100℃以上かつ引火点０℃以上のパラフィン系化合物、芳香族、アルコール、エステル、エーテル又はケトン等が挙げられる。
【００４８】
洗浄方法は、易揮発性溶剤又は非水系溶剤に浸漬し抽出する方法、易揮発性溶剤又は非水系溶剤をシャワーする方法、又はこれらの組合せによる方法等により行うことができる。上述の洗浄は、残存溶剤が１重量％未満になるまで行う。
【００４９】
(4) 熱処理する工程
また、本発明においては、乾燥後に熱処理を行ってもよい。熱処理によって結晶が安定化し、ラメラ層が均一化される。
【００５０】
熱処理としては、熱延伸処理、熱固定処理、及び熱収縮処理のいずれも用いることができる。これらの処理は、ポリオレフィンの融点以下、好ましくは60℃以上融点以下で行う。
【００５１】
熱延伸処理は、通常用いられるテンター方式、ロール方式、又は圧延方式により行われ、少なくとも一方向に延伸倍率1.01〜4.0倍で行うことが好ましく、より好ましくは1.8〜3.0倍である。
【００５２】
熱固定処理は、テンター方式、ロール方式、圧延方式により行われる。
【００５３】
熱収縮処理は、テンター方式、ロール方式、若しくは圧延方式により行うか、特に膜を固定せずに熱処理することによっても行うことができる。例えばベルトコンベア若しくはフローティング等を用いて行うことができる。更に膜の巻き取りをロールを用いて行う場合には、当該ロールに熱を加えてもよい。この場合、熱収縮率を改善することができる。なお、熱収縮処理は、少なくとも一方向に50％以下の範囲が好ましく、より好ましくは30％以下の範囲にする。
【００５４】
なお、本発明においては、上述の熱延伸処理、熱固定処理及び熱収縮処理を多数組み合せて行ってもよい。
【００５５】
特に、熱延伸処理後に熱収縮処理を行うと、低熱収縮率、高機械的強度及び優れた圧縮特性のポリオレフィン微多孔膜が得られるため好ましい。
【００５６】
(5) 得られた膜を乾燥し、電離放射により架橋処理する工程
延伸・溶剤除去により得られた膜を加熱乾燥法、風乾法等により乾燥した後、電離放射により架橋処理を施すことが好ましい。これによりメルトダウン温度を向上させることができる。電離放射は、延伸前、延伸工程中又は熱処理前後のいずれの工程でも行うことができるが、乾燥後に行うと膜物性を制御しやすいため好ましい。
【００５７】
電離放射線としては、α線、β線、γ線、電子線（加速電子）、中性子線、X線等が挙げられる。これらのうち、取り扱いが容易である点、及び添加剤を用いなくても効率よく架橋できる点で電子線が好ましい。また紫外線を照射してもよく、その場合は光増感剤を添加するのが好ましい。
【００５８】
電子線を用いる場合は、常温で、加速電圧100〜5000kV、電子線量0.1〜100Mradで照射するのが好ましい。加速電圧が100kV未満であると厚み方向の架橋度が大きく変わってしまい、5000kVを超えると基材（膜）が熱で収縮してしまうため、それぞれ好ましくない。また、電子線量が0.1Mrad未満であると、ポリオレフィンの架橋度及びゲル分率が低くなり、メルトダウン温度が十分高くならない。一方、100Mradを超えると、膜の劣化が進行し、突刺強度が大幅に低下するため、用途が限られる。
【００５９】
(6) 親水化処理する工程
得られた微多孔膜は親水化処理して用いることもできる。親水化処理としては、モノマーグラフト、界面活性剤処理、コロナ放電処理等を用いる。
【００６０】
界面活性剤を使用する場合、ノニオン系界面活性剤、カチオン系界面活性剤、アニオン系界面活性剤及び両イオン系界面活性剤のいずれも使用することができるが、ノニオン系界面活性剤が好ましい。
【００６１】
この場合、界面活性剤を水溶液又はメタノール、エタノール又はイソプロピルアルコール等の低級アルコールの溶液にして、ディッピング及びドクターブレード等の方法により親水化される。
【００６２】
また、得られた親水化微多孔膜は乾燥させる。ここで、透過性が大きく低下しないように、ポリオレフィン微多孔膜の融点以下の温度で収縮を防止又は延伸しながら熱処理することが好ましい。
【００６３】
[3] ポリオレフィン微多孔膜
以上のように製造したポリオレフィン微多孔膜の物性は、通常の場合、透気度が10〜2000秒/100cc、平均貫通孔径が0.01〜0.1μm、空孔率が25〜80％、突刺強度が3920mN/25μm以上、引張破断強度が50MPa以上好ましくは80MPa以上、引張破断伸度が50％以上、熱収縮率が13％以下好ましくは７％以下、シャットダウン温度が120〜140℃、メルトダウン温度が160〜190℃を満たし、圧力30kPa・温度100℃で60秒間プレスした後の透気度値（JIS P8117）が、プレス前の透気度値（JIS P8117）を100％として400％以下という圧縮特性を有することができる。また、ポリオレフィン微多孔膜の膜厚は用途に応じて適宜選択しうるが、例えば電池セパレーターとして使用する場合は５〜200μmとするのが好ましい。
【００６４】
このように、本発明のポリオレフィン微多孔膜は、透気度、空孔率、微細な孔径、圧縮特性、機械的強度、寸法安定性、シャットダウン特性、及びメルトダウン特性のバランスに優れているので、電池セパレーターとして好適であり、その透過性を利用した各種フィルター等にも好適に使用できる。
【００６５】
なお、熱処理を行った場合には105℃・８時間処理後の熱収縮率を機械方向（MD）/垂直方向（TD）＝7/6以下（空孔率40％）に制御できる。
【００６６】
【実施例】
本発明を以下の実施例によりさらに詳細に説明するが、本発明はこの例に限定されるものではない。
【００６７】
参考例１
重量平均分子量が2.5×106の超高分子量ポリエチレン（UHMWPE）20重量％と重量平均分子量が3.0×105でMw／Mn＝６の直鎖状の高密度ポリエチレン（HDPE）80重量％とからなるポリエチレン組成物（融点135℃、結晶分散温度90℃）に、酸化防止剤としてテトラキス[メチレン-3-(3,5-ジターシャリーブチル-4-ヒドロキシフェニル)-プロピオネート]メタンをポリエチレン組成物100重量部当たり0.375重量部加えたポリエチレン組成物を得た。これを二軸押出機（φ58mm、L/D=42、強混練タイプ）に投入し、押出機のサイドフィーダーから流動パラフィン（135cSt/25℃）をポンプによって注入した。流動パラフィンの注入量は、ポリエチレン組成物＋流動パラフィンを100重量％として、ポリエチレン組成物が30重量％の濃度となる量とした。二軸押出機の内部を真空ポンプによって減圧状態にして空気の混入を防ぎ、200℃・200rpmで溶融混練し、ポリエチレン溶液を調製した。続いて、このポリエチレン溶液を押出機の先端に設置されたTダイから二軸延伸膜が10mm程度になるように押し出し、50℃に温調された冷却ロールで引き取りながら、ゲル状シートを成形した。得られたゲル状シートについて、バッチ延伸機を用いて112℃で5×5倍になるように二軸延伸を行い、延伸膜を得た。次に延伸成形物を塩化メチレンで洗浄して残留流動パラフィンを抽出除去した。更に得られた膜を乾燥し、118℃で熱固定し、厚さ25μmのポリエチレン微多孔膜を作製した。
【００６８】
参考例２
熱固定温度を123℃にした以外は、参考例１と同様に行った。
【００６９】
参考例３
重量平均分子量が2.5×106の超高分子量ポリエチレン（UHMWPE）30重量％と3.0×105でMw／Mn＝６の直鎖状の高密度ポリエチレン（HDPE）70重量％とからなるポリエチレン組成物（融点136℃、結晶分散温度90℃）を用い、熱固定温度を122℃とした以外は参考例１と同様に行った。
【００７０】
参考例４
重量平均分子量が2.5×106の超高分子量ポリエチレン（UHMWPE）40重量％と重量平均分子量が3.0×105でMw／Mn＝６の直鎖状の高密度ポリエチレン（HDPE）60重量％とからなるポリエチレン組成物（融点136℃、結晶分散温度90℃）を用い、熱固定温度を122℃とした以外は参考例１と同様に行った。
【００７１】
参考例５
流動パラフィンの注入量を、ポリエチレン組成物が25重量％の濃度となる量とした以外は参考例３と同様に行った。
【００７２】
実施例１
重量平均分子量が2.5×106の超高分子量ポリエチレン（UHMWPE）20重量％と重量平均分子量が3.0×105でMw／Mn＝６の直鎖状の高密度ポリエチレン（HDPE）60重量％とポリプロピレン（PP；Mw／Mn＝5.0、重量平均分子量4.5×105）20重量％からなるポリオレフィン組成物（融点165℃、結晶分散温度90℃）を用い、熱固定温度を122℃とした以外は参考例１と同様に行った。
【００７３】
参考例６
重量平均分子量が2.5×106の超高分子量ポリエチレン（UHMWPE）20重量％と重量平均分子量が3.0×105でMw／Mn＝６の直鎖状の高密度ポリエチレン（HDPE）60重量％と分岐状低密度ポリエチレン（LDPE；重量平均分子量2.5×105）20重量％からなるポリエチレン組成物（融点134℃、結晶分散温度90℃）を用い、熱固定温度を112℃にした以外は参考例１と同様に行った。
【００７４】
参考例７
重量平均分子量が2.5×106の超高分子量ポリエチレン（UHMWPE）20重量％と重量平均分子量が3.0×105でMw／Mn＝６の直鎖状の高密度ポリエチレン（HDPE）60重量％と直鎖状低密度ポリエチレン（LLDPE；重量平均分子量2.5×105）20重量％からなるポリエチレン組成物（融点134℃、結晶分散温度90℃）を用い、熱固定温度を115℃にした以外は参考例１と同様に行った。
【００７５】
参考例８
重量平均分子量が2.5×106の超高分子量ポリエチレン（UHMWPE）20重量％と重量平均分子量が3.0×105でMw／Mn＝６の直鎖状の高密度ポリエチレン（HDPE）60重量％とメタロセン触媒を用いて製造されたエチレン-オクテン共重合体（オクテン8.0モル％、重量平均分子量2×105）20重量％からなるポリエチレン組成物（融点134℃、結晶分散温度90℃）を用い、熱固定温度を115℃にした以外は参考例１と同様に行った。
【００７６】
参考例９
重量平均分子量が2.5×106の超高分子量ポリエチレン（UHMWPE）20重量％と重量平均分子量が3.0×105でMw／Mn＝６の直鎖状の高密度ポリエチレン（HDPE）60重量％とポリエチレンワックス（重量平均分子量2×103）20重量％からなるポリエチレン組成物（融点135℃、結晶分散温度90℃）を用い、熱固定温度を115℃にした以外は参考例１と同様に行った。
【００７７】
参考例10
参考例１で得られた微多孔膜を、端部を固定した状態で80℃のオーブンに10分間入れて熱処理を行った。
【００７８】
比較例１
Mw／Mn＝12で重量平均分子量が3.0×105の高密度ポリエチレン（HDPE）を使用し、熱固定温度を120℃とした以外は参考例１と同様に行った。
【００７９】
比較例２
Mw／Mn＝20で重量平均分子量が3.0×105の高密度ポリエチレン（HDPE）を使用し、熱固定温度を120℃とした以外は参考例１と同様に行った。
【００８０】
比較例３
Mw／Mn＝12で重量平均分子量が3.0×105の高密度ポリエチレン（HDPE）を使用し、熱固定温度を110℃とした以外は参考例６と同様に行った。
【００８１】
比較例４
Mw／Mn＝12で重量平均分子量が3.0×105の高密度ポリエチレン（HDPE）を使用し、熱固定温度を113℃とした以外は参考例７と同様に行った。
【００８２】
比較例５
Mw／Mn＝12で重量平均分子量が3.0×105の高密度ポリエチレン（HDPE）を使用し、熱固定温度を110℃とした以外は参考例８と同様に行った。
【００８３】
実施例１、参考例１〜10及び比較例１〜５で得られたポリエチレン微多孔膜の物性を以下の方法で測定した。
・膜厚：断面を走査型電子顕微鏡により測定。
・透気度：JIS P8117に準拠して測定した。
・平均貫通孔径：オムニソープ360（コールター社製）により測定した。
・空孔率：重量法により測定した。
・突刺強度：25μm厚の微多孔膜を直径１mm（0.5mm R）の針を用いて速度２mm/秒で突刺したときの最大荷重を測定した。
・引張破断強度：幅10mm短冊状試験片の引張破断強度をASTM D882に準拠して測定。
・引張破断伸度：幅10mm短冊状試験片の引張破断伸度をASTM D882に準拠して測定。
・熱収縮率：微多孔膜を105℃で８時間暴露したときの機械方向（MD）、垂直方向（TD）の収縮率をそれぞれ測定した。
・シャットダウン温度：所定温度に加熱することによって、透気度が10万秒/100cc以上となる温度として測定した。
・  メルトダウン温度：所定温度に加熱することによって、膜が溶融して破膜する温度として測定した。
・  透気度変化（圧縮特性）：圧力30kPa・温度100℃で60秒間プレスした後の透気度変化率
各測定結果を表１に示す。
【００８４】
【表１】
0004677663.tif 000002
表1（続き）
0004677663.tif 000003
表1（続き）
0004677663.tif 000004
【００８５】
表１に示すように、本発明のポリオレフィン微多孔膜は、透気度、空孔率、微細な孔径、圧縮特性、機械的強度、寸法安定性、シャットダウン特性、及びメルトダウン特性のバランスに優れている。一方、比較例１〜５の微多孔膜は重量平均分子量１×104以上5×105未満のポリオレフィンのMw／Mnが10以上であるため、圧縮特性及び透気度に劣っており、各種物性のバランスが悪い。
【００８６】
【発明の効果】
以上説明したように、本発明のポリオレフィン微多孔膜は、透気度、空孔率、微細な孔径、圧縮特性、機械的強度、寸法安定性、シャットダウン特性、及びメルトダウン特性のバランスに優れているため、リチウムイオン電池用セパレーターとして用いた場合、電池特性、電池生産性、及び電池安全性に優れた電池を製造することができる。